FR 2833518 A1 20030620 FR 0116840 A 20011214 SUPPORT INFORMATIONS MARQUEES PAR LASER La présente invention se rapporte à un support d'informations marquées par laser. Elle concerne plus précisément un support d'informations marquées par laser comportant un substrat en matière plastique, le substrat étant revêtu d'une couche transparente aux longueurs d'onde visibles. Un tel support d'information est souvent constitué d'une carte dont le substrat est constitué d'ABS injecté chargé de dioxyde de titane et est revêtu d'une couche de vernis transparent aux longueurs d'onde visibles. Ce substrat est en général d'une couleur blanche spécifique grâce à la concentration de dioxyde de titane, qui est un pigment blanc. Le dioxyde de titane est également un pigment de marquage par laser devenant noir sous rayonnement laser YAG (laser au grenat d'yttrium et d'aluminium) de longueur d'onde égale à 1024nm. Des informations sont donc actuellement réalisées sur une telle carte par rayonnement laser et ionisation du dioxyde de titane contenu dans le substrat et création d'un plasma gris-bleu. Cependant, compte tenu de l'impératif de coloration blanche spécifique du substrat, la concentration en dioxyde de titane dans le substrat est fixée et ne peut être aisément modifiée et il s'avère que ce marquage est de qualité insuffisante, de couleur grise. Ceci est préjudiciable à l'esthétique de la carte et également peut entraîner des problèmes sérieux d'utilisation, par exemple dans le cas de codes-barres ainsi imprimés. Il peut être envisagé de rechercher des compositions d'ABS et de pigment dans le substrat pour résoudre ce problème de manque de contraste des informations. Cependant, en règle générale, le fabricant de carte et le fabricant de matière première pour le substrat sont différents et le premier est donc dépendant du second pour de telles modifications. Par ailleurs, sur ce substrat est déposée une couche transparente aux longueurs d'onde visibles constituée d'un vernis servant de protection des impressions, donnant un aspect brillant et esthétique et pouvant permettre de personnaliser la carte. La présente invention résout ce problème de manque de contraste des informations portés par de tels supports sans modification de la matière première du substrat. Pour ce faire, conformément à l'invention, la couche transparente contient un premier pigment de marquage, ce pigment étant un absorbeur des longueurs d'onde du laser. Selon un mode de réalisation préféré, le substrat contient un second pigment de marquage. De préférence, le second pigment est du dioxyde de titane. Et avantageusement, le premier pigment est choisi parmi le Ti02, le Nb20s, le Sbi) 3, le W03, le ZnO, ! e CusO et le ZnS. De préférence, la matière plastique du substrat est une matrice en ABS. De préférence, la couche transparente aux longueurs d'onde visibles est constituée d'une matrice d'acrylate. Selon un mode de réalisation spécifique, la concentration en poids du dioxyde de titane dans le substrat est comprise entre 4 et 8% et le premier pigment est du Ti02 de concentration en poids dans la la couche transparente aux longueurs d'onde visible comprise entre 4 et 7% ou du W03 de concentration en poids dans la couche transparente aux longueurs d'onde visible comprise entre 4 et 12%. L'invention est décrite ci-après plus en détail en référence à une figure selon un mode de réalisation préféré. Un substrat 1 est constitué d'une matrice d'ABS à savoir du poly (styrène/butadiène/acrylonitrile), d'un pigment qui est une substance insoluble présentant un pouvoir couvrant et opacifiant élevé, à savoir du dioxyde de titane qui est un pigment blanc performant de bonne stabilité thermique et d'une charge qui est une substance insoluble à pouvoir couvrant et opacifiant faible, par exemple du CaC03, du BaS04, du MgO, du Art203 ou du SiO2. La matrice peut également être en polystyrène ou PET. Ce substrat 1 est revêtu d'une couche 2 de matière transparente au longueurs d'onde visibles, à savoir un vernis constitué d'acrylate. Ce vernis contient également un pigment de marquage. Pour garder la transparence du vernis, ce pigment est transparent et peut être du Nib205, du Si203, du W03 du ZnO ou du dioxyde de titane en très faible concentration. La concentration en poids du dioxyde de titane dans la matrice d'ABS du substrat 1 est comprise entre 4 et 8%. La concentration en poids du pigment de marquage dans la matrice d'acrylate du vernis 2 est comprise entre 4 à 12% suivant le pigment en tenant compte du compromis nécessaire entre marquage et transparence de la couche transparente. Avantageusement, le premier pigment est du TiO2 de concentration en poids dans la la couche transparente aux longueurs d'onde visible comprise entre 4 et 7%, compte tenu de la couleur blanche du Ti02, ou du W03 de concentration en poids dans la couche transparente aux longueurs d'onde visible comprise entre 4 et 12%. Par rayonnement laser 3 de la surface de la couche de vernis 2, trois mécanismes se produisent : . Une absorption du rayonnement laser par les pigments du substrat 1 et du vernis 2, . Une génération de chaleur due à la transformation de l'énergie absorbée et une diffusion de la chaleur dans le substrat 1 et le vernis 2, 'Une ionisation par ablation des électrons de surface et création de paires électrons/trous et une création de plasma par recombinaison et émission de couleur. Le pigment contenu dans la couche transparente de surface 2 agit en conséquence sur deux plans : après absorption du rayonnement laser, il transmet de l'énergie absorbée au dioxyde de titane du substrat 1 renforçant l'action de marquage noir de ce dernier et s'ionise lui-même augmentant le marquage par sa propre création de couleur noire. Il est ainsi obtenu un marquage d'un noir foncé de qualité. REVENDICATIONS 1. Support d'informations marquées par laser comportant un substrat (1) en matière plastique, le substrat (1) étant revêtu d'une couche (2) transparente aux longueurs d'onde visibles, caractérisé en ce que cette couche transparente (2) contient un premier pigment de marquage, ce pigment étant un absorbeur des longueurs d'onde du laser. 2. Support d'informations selon la revendication 1, caractérisé en ce que le substrat (1) contient un second pigment de marquage. 3. Support d'informations selon la revendication 2, caractérisé en ce que ledit second pigment est du dioxyde de titane. 4. Support d'informations selon l'une des revendications précédentes, caractérisé en ce que ledit premier pigment est choisi parmi le TiÛ2, le Nb205, le Sb203, le W03, le ZnO, le Cu2O et le ZnS. 5. Support d'informations selon l'une des revendications précédentes, caractérisé en ce que ladite matière plastique du substrat (1) est une matrice en ABS. 6. Support d'informations selon l'une des revendications précédentes, caractérisé en ce que ladite couche (2) transparente aux longueurs d'onde visibles est constituée d'une matrice d'acrylate. 7. Support d'informations selon l'une des revendications 3 à 6, caractérisé en ce que la concentration en poids du dioxyde de titane dans le substrat (1) est comprise entre 4 et 8%. 8. Support d'informations selon la revendication 4, caractérisé en ce que ledit premier pigment est du Ti02 de concentration en poids dans ladite couche (2) transparente aux longueurs d'onde visible comprise entre 4 à 7%. 9. Support d'informations selon la revendication 4, caractérisé en ce que ledit premier pigment est du W03 de concentration en poids dans ladite couche (2) transparente aux longueurs d'onde visible comprise entre 4 à 12%.